(57)【要約】本発明は、部分硬化された羊膜を用いて製造されたコンタクトレンズ型のドレッシング及びその製造方法に関する。本発明の部分硬化されたコンタクトレンズ型羊膜ドレッシングの製造方法及び部分硬化されたコンタクトレンズ型羊膜ドレッシングは、製造方法が容易で、異物感なしにコンタクトレンズ型羊膜ドレッシングを製造することができ、全体硬化されたコンタクトレンズ型羊膜ドレッシングに比して、生体適合性に優れ、透明度、引張強度などのレンズ適合性に優れているだけでなく、傷の再生効果にも優れているところ、眼の角膜損傷のような眼疾患の治療に有用に利用することができる。
2021523811.tif 000002
【特許請求の範囲】
【請求項１】
１）羊膜を鋳型ボディ部のうち、眼の曲率に合わせた凸状の突出部に位置させた後、乾燥させる段階と、
２）前記１）段階の乾燥された羊膜が位置するボディ部とチャンバー部を結合させる段階と、
３）架橋剤を羊膜周辺部のみ浸漬されるようにチャンバー部に満たし、乾燥した羊膜周辺部を部分硬化させる段階と、を含む部分硬化されたコンタクトレンズ型羊膜ドレッシングの製造方法。
【請求項２】
前記架橋剤は、カルボジイミド（ｃａｒｂｏｄｉｉｍｉｄｅ）、ＥＤＣ（１−エチル−３−（３−ジメチルアミノプロピル）カルボジイミド）、ジアルデヒド澱粉（Ｄｉａｌｄｅｈｙｄｅ  Ｓｔａｒｃｈ、ＤＡＳ）、グルタルアルデヒド（ｇｌｕｔａｒａｌｄｅｈｙｄｅ、ＧＡ ）、ホルムアルデヒド（ｆｏｒｍａｌｄｅｈｙｄｅ）、ヘキサメチレンジイ
ソシアネート（ｈｅｘａｍｅｔｈｙｌｅｎｅ  ｄｉｉｓｏｃｙａｎａｔｅ、ＨＭＤＩ）、デキストラン（ｄｅｘｔｒａｎ）及びグルコース溶液からなる群から選択された１種以上である、請求項１に記載の部分硬化されたコンタクトレンズ型羊膜ドレッシングの製造方法。
【請求項３】
前記３）段階の羊膜周辺部は、羊膜の端から、羊膜の端から羊膜の中心部までの距離３／４地点までであることを特徴とする、請求項１に記載の部分硬化されたコンタクトレンズ型羊膜ドレッシングの製造方法。
【請求項４】
前記３）段階の部分硬化は、室温で２〜１０分間実行されることを特徴とする、請求項１に記載の部分硬化されたコンタクトレンズ型羊膜ドレッシングの製造方法。
【請求項５】
４）チャンバー部で架橋剤を除去し、ＮａＢＨ４／ＥｔＯＨ溶液をチャンバー体積の１／２だけ満たし、室温で０．５〜２分間安定化させる段階をさらに含む、請求項１に記載の部分硬化されたコンタクトレンズ型羊膜ドレッシングの製造方法。
【請求項６】
５）部分硬化された羊膜を得て、コンタクトレンズ型に切断する段階をさらに含む、請求項５に記載の部分硬化されたコンタクトレンズ型羊膜ドレッシングの製造方法。
【請求項７】
６）前記５）段階のコンタクトレンズ型に切断された羊膜をグリシンで洗浄する段階をさらに含む、請求項６に記載の部分硬化されたコンタクトレンズ型羊膜ドレッシングの製造方法。
【請求項８】
７）前記６）段階のグリシンで洗浄された羊膜を凍結乾燥（ｌｙｏｐｈｉｌｚａｔｉｏｎ）または冷凍する段階をさらに含む、請求項７に記載の部分硬化されたコンタクトレンズ型羊膜ドレッシングの製造方法。
【請求項９】
コンタクトレンズ型羊膜ドレッシングにおいて、
前記コンタクトレンズ型羊膜ドレッシングは、羊膜周辺部のみ部分硬化された、部分硬化されたコンタクトレンズ型羊膜ドレッシングであることを特徴とし、
前記羊膜周辺部は、羊膜の端から、羊膜の端から羊膜の端から羊膜の中心部までの距離１／２地点までであることを特徴とする、部分硬化されたコンタクトレンズ型羊膜ドレッシング。
【請求項１０】
前記部分硬化されたコンタクトレンズ型羊膜ドレッシングは、請求項１〜８のいずれか一項の方法で製造されたことを特徴とする、請求項９に記載の部分硬化されたコンタクト
レンズ型羊膜ドレッシング。
【請求項１１】
前記部分硬化されたコンタクトレンズ型羊膜ドレッシングは、架橋剤未処理羊膜に比して２〜４倍の引張強度を有することを特徴とする、請求項９に記載の部分硬化されたコンタクトレンズ型羊膜ドレッシング。
【請求項１２】
前記部分硬化されたコンタクトレンズ型羊膜ドレッシングは、全体硬化されたコンタクトレンズ型羊膜ドレッシングに比して成長因子分泌能が増加したことを特徴とする、請求項９に記載の部分硬化されたコンタクトレンズ型羊膜ドレッシング。
【請求項１３】
前記部分硬化されたコンタクトレンズ型羊膜ドレッシングは、眼疾患の治療用である、請求項９に記載の部分硬化されたコンタクトレンズ型羊膜ドレッシング。
【請求項１４】
前記部分硬化されたコンタクトレンズ型羊膜ドレッシングは、目の傷治療用である、請求項９に記載の部分硬化されたコンタクトレンズ型羊膜ドレッシング。
【発明の詳細な説明】
【技術分野】
【０００１】
本発明は、部分硬化された羊膜を用いて製造されたコンタクトレンズ型の羊膜ドレシング及びその製造方法に関する。
【背景技術】
【０００２】
羊膜は、胎盤の最も内側にある膜であって、胎児を包んでおり、母体からの種々の感染症や免疫反応などから胎児を保護するバリアとしての役割を担っている。羊膜は０．２〜０．５ｍｍと薄く半透明であり、単純な立方上皮と、厚い基底膜、無血管間葉系間質からなり、平滑筋細胞、神経、リンパ管および血管がないので、移植をしても、拒否反応を示さない特徴があり、最近注目されている。また、羊膜が創傷治癒過程における上皮化を促進させ、瘢痕形成を抑制する役割が知られて以来、今まで多様な眼疾患において羊膜を移植しようとする努力が続けられている。
【０００３】
羊膜自体を角膜および結膜に移植するために縫合糸を用いて縫合する技術が試みられたが、手術による縫合は、その過程が複雑という問題があり、最近では羊膜ドレッシングを利用して、眼の創傷治癒が試みられている 。
【０００４】
最近、試みられている技術は、プラスチックリングで固定されたレンズタイプと、固定型でない水分吸着型ディスク（シート）タイプがある。レンズタイプの製品は、施術において利便性と羊膜の固定性を持っているが、製品の周辺部が硬いプラスチックで製造され、術後、眼内異物感が高く、患者が不快感を訴えており、角膜に密着しないので治療効果が劣る欠点がある。また、価格においてもやはり高く、一般的な角膜の傷治療に広く活用されるには困難な限界があった。ディスク（シート）タイプの場合、価格において競争力があり、患者の抵抗感を下げ、従来のレンズタイプの問題点を解消したが、固定されず、患者の眼表面から位置がずれる欠点が報告された。このような理由から、縫合しないで固定される羊膜は、現在ほとんど使われてないのが実情である。微細粉塵の増加などといった環境問題と、マルチメディアを持続的に接する生活環境によって市場の眼表面疾患の患者数が増しているにも拘らず、前記のような問題点を全て解消し、効果的に利用できるコンタクトレンズドレッシングが報告されておらず、これを改善できる新しいタイプのコンタクトレンズ型ドレッシングが必要とされる。
【発明の概要】
【発明が解決しようとする課題】
【０００５】
本発明者は、傷治療効果を有する羊膜を活用し、既存のシート状およびレンズ型の眼用ドレッシングの問題点を解決すべく研究していた中、羊膜周辺部のみ部分硬化させて製造したコンタクトレンズ型羊膜ドレッシングが、生体適合性に優れ、透明度、引張強度など、レンズ適合性に優れており、成長因子分泌能の増加、角膜の傷再生効果が顕著に優れている点を確認し、本発明を完成するに至った。
【０００６】
したがって、本発明の目的は、部分硬化されたコンタクトレンズ型羊膜ドレッシングの製造方法及び部分硬化されたコンタクトレンズ型羊膜ドレッシングを提供するものである。
【課題を解決するための手段】
【０００７】
前記のような課題を解決するために、本発明は、１）羊膜を鋳型ボディ部のうち、眼の曲率に合わせた凸状の突出部に位置させた後、乾燥させる段階と、２）前記１）段階の乾燥された羊膜が位置するボディ部とチャンバー部とを結合させる段階と、３）架橋剤を羊
膜周辺部のみ浸漬されるようにチャンバー部に満たし、乾燥された羊膜周辺部を部分硬化させる段階とを含む、部分硬化されたコンタクトレンズ型羊膜ドレッシングの製造方法を提供する。
【０００８】
また、本発明は、部分硬化されたコンタクトレンズ型羊膜ドレッシングを提供する。
【発明の効果】
【０００９】
本発明の部分硬化されたコンタクトレンズ型羊膜ドレッシングの製造方法及び部分硬化されたコンタクトレンズ型羊膜ドレッシングは、製造方法が容易で、異物感なしにコンタクトレンズ型羊膜ドレッシングを製造することができ、全体硬化されたコンタクトレンズ型羊膜ドレッシングに比して生体適合性に優れ、透明度、引張強度など、レンズ適合性に優れるばかりでなく、傷再生効果も同様に優れているところ、眼の角膜損傷のような眼疾患の治療に有用に利用することができる。
【図面の簡単な説明】
【００１０】
【図１】本発明の部分硬化されたコンタクトレンズドレッシングを製造するための鋳型（モールド）の構成を示した図であり、ボディ部（ｂｏｄｙ）、チャンバー部（ｃｈａｍｂｅｒ）と、これを結合した形態を示した図である。
【図２】グルタルアルデヒドを架橋剤とし、コンタクトレンズ型羊膜ドレッシングを製造する工程と、これにより製造されたコンタクトレンズ型羊膜ドレッシングを示した図である。
【図３】ジアルデヒド澱粉を架橋剤として、コンタクトレンズ型羊膜ドレッシングを製造する工程及びこれにより製造されたコンタクトレンズ型羊膜ドレッシングを示した図である。
【図４】架橋剤が未処理された羊膜、グルタルアルデヒド（ＧＡ）、ジアルデヒド澱粉（ＤＡＳ）を架橋剤として製造された部分硬化されたコンタクトレンズ型羊膜ドレッシングの厚さの測定結果を示した図である。
【図５】コンタクトレンズ型羊膜ドレッシングの含水前／後の透明度の測定結果を示した図である。図５のＡは、架橋剤が未処理された羊膜、グルタルアルデヒド（ＧＡ）、ジアルデヒド澱粉（ＤＡＳ）を架橋剤として製造された部分硬化されたコンタクトレンズ型羊膜ドレッシングの含水前／後の透明度を、様々な波長で測定した結果を示した図である。図５のＢは、架橋剤が未処理された羊膜、グルタルアルデヒド（ＧＡ）、ジアルデヒド澱粉（ＤＡＳ）を架橋剤として製造された部分硬化されたコンタクトレンズ型羊膜ドレッシングの含水前／後の透明度を５５０ｎｍの波長で測定した結果を示した図である。
【図６】架橋剤の未処理（正常ＡＭ）、グルタルアルデヒド（ＧＡ）、ジアルデヒド澱粉（ＤＡＳ）を架橋剤として製造された部分硬化されたコンタクトレンズ型羊膜ドレッシングの引張強度を確認した結果を示した図である。Ｘ軸Ｓｔｒａｉｎ＝Ｔｉｍｅ  Ｘ  Ｓｐｅｅｄ／Ｇｒｉｐ、Ｙ軸：Ｓｔｒｅｓｓ＝Ｆｏｒｃｅ（ｋｇ）／Ｔｈｉｃｋｎｅｓｓ（ｍ２）、グラフの直線区間の傾き＝弾性係数。図６のＡは、架橋剤による引張強度を確認した結果を示したグラフである。図６のＢは、架橋剤による弾性係数および引張強度を示した図である。
【図７】架橋剤の未処理（正常ＡＭ）、ジアルデヒド澱粉（ＤＡＳ）を架橋剤として製造された部分硬化されたコンタクトレンズ型羊膜ドレッシングのヒトの角膜上皮細胞への細胞毒性があるか否かを細胞付着能により確認した結果を示した図である。
【図８】架橋剤の未処理（正常ＡＭ）、グルタルアルデヒド（ＧＡ）、ジアルデヒド澱粉（ＤＡＳ）を架橋剤として製造された部分硬化されたコンタクトレンズ型羊膜ドレッシングの組織学的分析の結果を染色を通じて確認した結果を示した図である。
【図９】培養液形態の試料の中、ＤＡＳで部分架橋された羊膜（ＤＡＳ  ｐａｒｔｉａｌ  ＡＭ）、ＧＡで部分架橋された羊膜（ＧＡ  ｐａｒｔｉａｌ  ＡＭ）およびＤＡＳで全体架橋された羊膜において、ＴＦＧｂ３、ＰＤＧＦ−ＡＡ、ＥＧ−ＶＥＧＦ、ＧＤＮＦ、ＩＧＦＢＰ−４、ＢＭＰ−７、ＮＴ−３、ＮＴ−４成長因子分泌能を比較した結果を示した図である。
【図１０】粉末状態の試料中、ＤＡＳで部分架橋された羊膜（ＤＡＳ  ｐａｒｔｉａｌ  ＡＭ）、ＧＡで部分架橋された羊膜（ＧＡ  ｐａｒｔｉａｌ  ＡＭ）およびＤＡＳで全体架橋された羊膜において、ｂＦＧＦ、ＨＧＦ、ＨＢ−ＥＧＦ、ＦＧＦ−７、ＢＤＮＦ、ＥＧ−ＶＥＧＦ、ＧＨ、ＩＧＦ−Ｉ、ＩＧＦＢＰ−６の成長因子分泌能を比較した結果を示した図である。
【図１１】本発明の部分硬化コンタクトレンズ型羊膜ドレッシングのコラゲナーゼ分解に対する抵抗性を確認した結果を示した図である。
【図１２】本発明の部分硬化コンタクトレンズ型羊膜ドレッシングを角膜上皮が損傷したウサギの角膜に着用させた後、角膜上皮の傷回復効果を架橋剤未処理羊膜（ｎｏｎ  ＡＭ）、部分硬化コンタクトレンズ型羊膜ドレッシング（ＡＭ  ｃｏｖｅｒ）実験群から確認された結果を示した図である。
【発明を実施するための形態】
【００１１】
本発明は、１）羊膜を鋳型ボディ部のうち、眼の曲率に合わせた凸状の突出部に位置させた後、乾燥させる段階と、２）前記１）段階の乾燥された羊膜が位置するボディ部とチャンバー部とを結合させる段階と、３）架橋剤を羊膜周辺部のみ浸漬されるようにチャンバー部に満たし、乾燥された羊膜周辺部を部分硬化させる段階と、を含む部分硬化されたコンタクトレンズ型羊膜ドレッシングの製造方法を提供する。
【００１２】
本発明の部分硬化されたコンタクトレンズ型羊膜ドレッシングの製造方法によれば、簡単な方法で異物感なしにコンタクトレンズ型羊膜ドレッシングを製造することができ、全体硬化されたコンタクトレンズ型羊膜ドレッシングに比して生体適合性に優れ、透明度、引張強度など、レンズ適合性に優れているだけでなく、傷再生効果にも優れたコンタクトレンズ型羊膜ドレッシングを提供することができる。
【００１３】
以下において、本発明を詳細に説明する。
【００１４】
本発明の１）段階は、羊膜を鋳型のボディ部のうち、眼の曲率に合わせた凸状の突出部に位置させた後、乾燥させる段階である。これはコンタクトレンズドレッシングの材料となる羊膜を準備する段階を含む。本発明において、羊膜は、哺乳動物由来の羊膜であることができ、好ましくは、ヒト由来の羊膜であることができる。
【００１５】
本発明に使用しうる羊膜は、摘出された胎盤から直接収得して使用することができる。具体的には、胎盤を洗浄し、羊膜を絨毛膜から少しずつ剥離してから、上皮が下を向くように広げて絨毛膜と凝血を除去した後、これをコンタクトレンズ型羊膜の製造に用いられることができる。通常、保管方法によって分類される羊膜すべてを本発明のコンタクトレンズ型羊膜の製造に使用可能であり、例えば、凍結乾燥（ｌｙｏｐｈｉｌｉｚｅｄ）羊膜、或いは凍結保存（ｃｒｙｏｐｒｅｓｅｒｖｅｄ）羊膜などが、本発明のコンタクトトレンズ型羊膜の製造に使用することができる。前記羊膜は、後にガンマ線を用いた滅菌過程を経ることができる。
【００１６】
用意された羊膜は、部分架橋されたコンタクトレンズ型に製造するために、眼の曲率に合うように製作された鋳型（ｍｏｌｄ）ボディ部の突出部に位置させる。鋳型は、羊膜が配され、乾燥されるボディ部、架橋剤と羊膜が架橋される空間を形成するチャンバー部からなることができる。
【００１７】
ボディ部とチャンバー部は、３Ｄプリンターが可能な材料を用いて製造することができ、好ましくは、Ｐｏｌｙｄｉｍｅｔｈｙｌｓｉｌｏｘａｎｅ（ＰＤＭＳ）またはＰｏｌｙ
ｌａｃｔｉｃ  ａｃｉｄ（ＰＬＡ）を用いて製造されることができる。ボディ部は、円柱状に突出部を有するように製造される。ボディ部の突出部は、レンズを製造するための曲率に応じて製造され、モールドの曲率は、目的に応じて適宜に調整することができる。例えば、韓国人に適した羊膜を製造するためには、当分野で周知の参考書籍および統計情報を利用して、韓国人の眼の曲率半径を反映して曲率を設計することができる。モールドのチャンバー部は、架橋剤を投与できるように製造された中空円柱状をしており、ボディ部と結合することができるようにチャンバー部の大きさを調節することができる。
【００１８】
羊膜は、ボディ部の突出部に位置させて乾燥することができ、好ましくは、上皮細胞がある面と鋳型が当接するように鋳型の突出部上に羊膜を位置させた後、水分吸着用ペーパーを利用して水分を除去してから自然乾燥させることができる。
【００１９】
本発明に使用される羊膜は、単一膜のみで使用することもできるが、２つ以上の羊膜を重ね合わせて製造する形で使用することもでき、この場合、最初の羊膜の乾燥がすべて完了した後、その上に再び羊膜を位置させ、乾燥する過程を繰り返し、複数個の羊膜からなるコンタクトレンズ型羊膜ドレッシングを製造することができる。
【００２０】
本発明の２）段階は、前記１）段階の乾燥された羊膜が位置するボディ部とチャンバー部を結合させる段階である。
【００２１】
ボディ部とチャンバー部が結合される場合、ボディ部の円柱状に存在する突出部の先端部分は、チャンバー部の高さよりも高い、又はこれの１／２地点以上に存在するように製造することができる。ボディ部とチャンバー部が結合する場合、チャンバー部とボディ部との間には、架橋剤を含む溶液が存在することができる空間が形成され、架橋剤を含む溶液を注入してボディ部に存在する羊膜と架橋剤との結合を誘導することができる。
【００２２】
本発明の３）段階は、架橋剤を羊膜周辺部のみ浸漬されるようにチャンバー部に満たし、乾燥された羊膜周辺部を部分硬化させる段階である。
【００２３】
本発明の架橋剤は、羊膜の架橋を誘導することができる当分野で知られた物質を全部制限なく含むことができ、例えば、カルボジイミド（ｃａｒｂｏｄｉｉｍｉｄｅ）、ＥＤＣ（またはＥＤＡＣ；１−エチル−３−（３−ジメチルアミノプロピル）カルボジイミド）、ジアルデヒド澱粉（Ｄｉａｌｄｅｈｙｄｅ  Ｓｔａｒｃｈ、ＤＡＳ）、グルタルアルデヒド（ｇｌｕｔａｒａｌｄｅｈｙｄｅ）、ホルムアルデヒド（ｆｏｒｍａｌｄｅｈｙｄｅ）、ヘキサメチレンジイソシアネート（ｈｅｘａｍｅｔｈｙｌｅｎｅ  ｄｉｉｓｏｃｙａｎａｔｅ、ＨＭＤＩ）、デキストラン（ｄｅｘｔｒａｎ）またはグルコース溶液を含むことができ、好ましくは、ジアルデヒド澱粉（Ｄｉａｌｄｅｈｙｄｅ  Ｓｔａｒｃｈ 、Ｄ
ＡＳ）またはグルタルアルデヒド（ｇｌｕｔａｒａｌｄｅｈｙｄｅ）、最も好ましくは、ジアルデヒド澱粉（Ｄｉａｌｄｅｈｙｄｅ  Ｓｔａｒｃｈ 、ＤＡＳ）を含むことができ
る。
【００２４】
架橋剤としてグルタルアルデヒドを使用している場合、０．０５〜０．３％、好ましくは０．１％のグルタルアルデヒドを用いることができ、これをデキストラン（２０％）溶液に溶かして使用することができる。また、架橋剤としてジアルデヒド澱粉を用いる場合、３０〜５０ｍｇ／ｍｌ、好ましくは４５ｍｇ／ｍｌ濃度のジアルデヒド澱粉を用いることができる。架橋された羊膜は、冷凍保存（ｃｒｙｏｐｒｅｓｅｒｖｅｄ）方式、或いは凍結乾燥（ｌｙｏｐｈｉｌｉｚｅｄ）方式の処理方法で保管することができ、ガンマ線を用いた滅菌保管処理を追加することができる。
【００２５】
本発明において、部分硬化されたコンタクトレンズ型羊膜ドレッシングとは、コンタク
トレンズ型羊膜ドレッシングの一部の部位のみ架橋剤により硬化されたことを意味し、好ましくは、コンタクトレンズ型羊膜ドレッシングの周辺部のみ部分硬化されたことを意味する。本発明において、コンタクトレンズ型羊膜の「周辺部」とは、羊膜中心部の領域を除いた羊膜の端部を意味し、好ましくは羊膜の端から、羊膜の端から羊膜の中心部までの距離１／３地点まで、より好ましくは、羊膜の端から羊膜の中心部までの距離１／２地点までの距離を意味することができる。このような周辺部のみ部分架橋されたコンタクトレンズ型羊膜を製造するために製造工程上、ボディ部のうち、突出部に位置した乾燥された羊膜がチャンバー部に存在する架橋剤と一部のみ接触するようにすることができ、羊膜周辺部のみ浸漬されるように架橋剤をチャンバー部に満たすことで、このような技術的特徴を達成することができる。
【００２６】
本発明において、３）段階の部分硬化は、室温で行われることが好ましく、室温で２〜１０分、好ましくは室温で５分間行うことができる。
【００２７】
本発明の製造方法は、４）チャンバー部で架橋剤を除去し、ＮａＢＨ４／ＥｔＯＨ溶液をチャンバー体積の１／２だけ満たし、室温で０．５〜２分間安定化させる段階をさらに含むことができる。
【００２８】
前記４）段階は、架橋剤を除去し、部分架橋反応が起こった部分硬化された羊膜を安定化させる工程であり、架橋剤に近い体積のＮａＢＨ４／ＥｔＯＨを添加して羊膜を安定化させることができる。 
【００２９】
また、本発明の製造方法は、５）部分硬化された羊膜を得て、コンタクトレンズ型に切断する段階をさらに含むことができる。
【００３０】
コンタクトレンズ型に切断する段階は、当分野で周知の通常の技術を利用して実行することができ、例えば、棚（ｌａｔｈｅ）またはレーザーを利用する回転切削加工などの工程を経て行うことができる。
【００３１】
また、本発明の製造方法は、６）前記５）段階のコンタクトレンズ型に切断された羊膜をグリシンで洗浄する段階と、をさらに含むことができる。
【００３２】
前記の段階を通じて毒素の除去が行われ、前記洗浄工程は、ジアルデヒド澱粉（ＤＡＳ）を架橋剤として用いる製造方法に特に適している。
【００３３】
洗浄工程で使用されるグリシンは、０．１〜０．３ＭのグリシンＰＢＳであることができ、このような工程を通じて毒素の除去が起こり、より生体適合性に優れた部分硬化されたコンタクトレンズ型羊膜ドレッシングを取得することができる。
【００３４】
また、本発明のコンタクトレンズ型羊膜ドレッシングの製造において、前記洗浄された羊膜のドレッシングは、部分硬化されてから凍結乾燥させた後、常温保管したり、或いはこのような処理なしで冷凍保存、例えば−９０〜−５０℃、好ましくは−８０〜−７０℃で冷凍保存することができる。したがって、本発明の製造方法は、７）前記６）段階のグリシンで洗浄された羊膜を凍結乾燥（ｌｙｏｐｈｉｌｚａｔｉｏｎ）または冷凍する段階と、をさらに含むことができる。
【００３５】
前記段階の後、ガンマ線を利用して製造されたコンタクトレンズ型羊膜ドレッシングを滅菌処理することができる。
【００３６】
また、本発明は、部分硬化されたコンタクトレンズ型羊膜ドレッシングを提供する。
【００３７】
本発明の前記コンタクトレンズ型羊膜ドレッシングは、羊膜周辺部のみ部分硬化された、部分硬化されたコンタクトレンズ型羊膜ドレッシングであることを特徴とし、前記羊膜周辺部は、羊膜の端から、羊膜端から羊膜の中心部までの距離最大１／２地点までであることを特徴とすることができる。
【００３８】
前記のような周辺部架橋によって製造されるコンタクトレンズ型羊膜は、最終的に切断工程を経て羊膜の端から、羊膜の端から羊膜の中心部まで１／３地点が固定され、2／3部分が未固定の羊膜で製造されることができる。 
【００３９】
本発明の部分硬化されたコンタクトレンズ型羊膜ドレッシングは、完全に硬化したコンタクトレンズ型羊膜ドレッシングとは異なり、コンタクトレンズ型羊膜周辺部のみ硬化されることにより、生体適合性、引張強度、透明度、成長因子分泌能などがすべて改善される優れた物性を持つことができる。
【００４０】
本発明に係る羊膜周辺部のみ部分硬化されたコンタクトレンズ型羊膜ドレッシングの特性をすべて保持する場合、その製造方法は、特に制限されないが、好ましくは、本発明の製造方法により、部分硬化されたコンタクトレンズ型羊膜ドレッシングを製造することができる。
【００４１】
部分硬化されたコンタクトレンズ型羊膜ドレッシングは、架橋剤未処理の羊膜に比して２〜４倍の引張強度を有することを特徴とすることができ、全体硬化されたコンタクトレンズ型羊膜ドレッシングに比して成長因子分泌能もまた増加されることを特徴とすることができる。
【００４２】
成長因子分泌能は、培養液の状態、粉末状態において全部比較することができ、本発明の部分硬化されたコンタクトレンズ型羊膜ドレッシングの場合、２つの状態でいずれも全体硬化されたコンタクトレンズ型羊膜ドレッシングに比べ、優れた成長因子分泌能を有する。
【００４３】
例えば、本発明の部分硬化されたコンタクトレンズ型羊膜ドレッシングは、ジアルデヒド澱粉で全体架橋された羊膜と比較して、ＴＦＧｂ３、ＰＤＧＦ−ＡＡ、ＥＧ−ＶＥＧＦ、ＧＤＮＦ、ＩＧＦＢＰ−４、ＢＭＰ−７、ＮＴ−３、ＮＴ−４（培養液）、ｂＦＧＦ、ＨＧＦ、ＨＢ−ＥＧＦ、ＦＧＦ−７、ＢＤＮＦ、ＥＧ−ＶＥＧＦ、ＧＨ、ＩＧＦ−Ｉ、ＩＧＦＢＰ−６（粉末）などにおいて、差がない、又は著しく優れた成長因子分泌能を示すことができ、特にジアルデヒド澱粉を用いて部分硬化されたコンタクトレンズ型羊膜ドレッシングの場合、全体硬化されたコンタクトレンズ型羊膜だけでなく、グルタルアルデヒドで部分硬化されたコンタクトレンズ型羊膜ドレッシングと比較しても大幅に優れた成長因子分泌能を示すことができる。
【００４４】
また、本発明の部分硬化されたコンタクトレンズ型羊膜ドレッシングは、眼疾患治療用または眼傷治療用であることができる。
【００４５】
本発明において、眼疾患または目の傷は、損傷した眼球表面の眼疾患、持続性上皮欠損、持続性結膜潰瘍、周辺部角膜潰瘍、虚血性角膜炎、炎症性角膜炎、 神経栄養因子性角
膜炎、角膜輪部、無虹彩症、水泡角膜症、スティーブンス−ジョンソン症候群、眼類天疱瘡 、シェーグレン症候群、翼状片または偽翼状片、多発内分泌不全、病巣（ｌｅｓｉｏ
ｎ）の切除、結膜腫瘍の切除、幹細胞移植手術、結膜の炎症、急性炎症、化学的及び熱傷急性状態（ｓｔａｔｅ）、角膜基質溶解症、リウマチ性角膜症、ウイルス性結膜炎または細菌性潰瘍により特徴される疾患、疾病または状態を含む。
【００４６】
本発明において、眼疾患は、例えば、角膜浮腫、角膜混濁、瘢痕、表面の炎症、眼内炎症、角膜血管新生（ｃｏｒｎｅａｌ  ｎｅｏｖａｓｃｕｌａｒ  ｄｉｓｏｒｄｅｒ）またはドライアイを含むことができる。
【００４７】
以下、実施例は、もっぱら本発明をより具体的に説明するためのものであり、本発明の要旨に基づいて、本発明の範囲がこれらの実施例により制限されないということは、本発明が属する技術分野における通常の知識を有する者にとって自明である。
【実施例】
【００４８】
実施例１．コンタクトレンズ型羊膜ドレッシング製剤の製造
１.１．羊膜の準備
合併症のない妊婦の帝王切開によって摘出された胎盤を滅菌した容器に入れ、冷蔵保管してから２４時間以内に処理し、隔離保管し、組織適合性評価の認定後、移植可能な冷凍庫に移して保管した。胎盤を医療用容器に入れ、生理食塩水で洗浄し、凝血を除去した。臍帯側から医療用はさみを用いて切開を入れ、羊膜を絨毛膜（ｃｈｏｒｉｏｎ）から鉗子を入れて少しずつ剥離した。剥離後、質が良くない辺縁の羊膜は、切り取り、残りの羊膜の部分を得た。分離した羊膜をステンレスプレートに上皮が下を向くように広げた後、手でこすって残っている絨毛膜と凝血を除去し、生理食塩水を使って５回繰り返して洗いだ。
【００４９】
細菌学的検査のための検体を得て培養を行った。まず、抗生剤溶液（ｓｔｅｒｉｌｅ  Ｅａｒｌｅ’ｓ  ｂａｌａｎｃｅｄ  ｓａｌｔ  ｓｏｌｕｔｉｏｎ）（ペニシリン５０μｇ／ｍｌ、ストレプトマイシン５０μｇ／ｍｌ、ネチルマイシン１００μｇ／ｍｌ、アムホテリシンＢ  ２．５μｇ／ｍｌを含む）に浸漬させ、羊膜（Ａｍｎｉｏｔｉｃ  ｍｅｍｂｒａｎｅ）をステンレスプレートに上皮が下を向くように広げた後、ＮＣ ｐａｐｅｒ
（ｎｉｔｒｏｃｅｌｌｕｌｏｓｅ  ｐａｐｅｒ  ｗｉｔｈ  ａ  ｐｏｒｅ  ｓｉｚｅ  ｏｆ  ０．４５μｇ）を上に覆って羊膜をＮＣ  ｐａｐｅｒに付着させた。付着後、これを３×３（Ｃｍ）又は１０×１０（Ｃｍ）角に切って、ＤＭＥＭ（Ｄｕｌｂｅｃｃｏ  Ｍｏｄｉｆｉｅｄ  Ｅａｇｌｅ  Ｍｅｄｉｕｍ）とグリセリンを１：１で混ぜた保管液が入った容器（ｎａｌｇｅｎｅ  ｂｏｔｔｌｅ）に移し、−７０℃で冷凍保存した。全処理過程後に１５ＫＧｙ放射線照射で２次滅菌過程を追加で行った。
【００５０】
１．２．モールドの準備及びコンタクトレンズ型羊膜ドレッシングの製造
韓国人の眼の曲率に合うように製作された鋳型（ｍｏｌｄ）を準備した。使用したモールドのデザイン及び構造を図１に示した。図１に示すように、鋳型はボディ部、チャンバー部からなり、ボディとチャンバーを結合してコンタクトレンズの製造に使用した。鋳型のボディ部とチャンバー部は、Ｐｏｌｙｄｉｍｅｔｈｙｌｓｉｌｏｘａｎｅ（ＰＤＭＳ）またはＰｏｌｙｌａｃｅｔｉｃ  ａｃｉｄ（ＬＡ）で製造した。鋳型のボディ部のうち、突出部上に羊膜を載せ、乾燥させ、チャンバー部には部分架橋を誘導するための架橋剤を満たした後、ボディ部とチャンバー部を結合させ、羊膜の部分架橋を誘導することができる。上皮細胞を除去していない実施例１.１の羊膜を使用し、羊膜の上皮細胞のある面と
鋳型が直接当接するようにボディ部の突出部上に羊膜を載せた後、水分吸着用ペーパーで水分を除去した後、自然乾燥させた。最初の羊膜が乾燥すると、第二の羊膜を再びその上に載せ、十分に自然乾燥させた。
【００５１】
架橋剤としては、グルタルアルデヒド（Ｇｌｕｔａｒａｌｄｅｈｙｄｅ 、以下、「Ｇ
Ａ」）、ジアルデヒド澱粉（Ｄｉａｌｄｅｈｙｄｅ  Ｓｔａｒｃｈ 、以下「ＤＡＳ」）
を用いた。架橋剤は、羊膜周辺部のみ浸漬されるようにチャンバー部に満たしてあげ、羊膜周辺部は、１／３地点まで浸漬して固定するが、拡散によって１／２地点まで固定され
ることができ、結果的に羊膜の端から、羊膜の端から羊膜中心までの距離１／３〜１／２以内の位置に浸漬されるように調節した。
【００５２】
より具体的にはＤＡＳ（ＢＯＣ  ｓｃｉｅｎｃｅｓ、Ｎｅｗ  Ｙｏｒｋ、ＵＳＡ）を４５ｍｇ／ｍｌになるようにＰＢＳ（Ｐｈｏｓｐｈａｔｅ−ｂｕｆｆｅｒｅｄ  ｓａｌｉｎｅ）に溶かし、ｐＨ７．４に調整した。十分に溶かしたＤＡＳを乾燥された羊膜の体積の１／２だけチャンバー部に満たし、羊膜を載せた鋳型のボディ部と結合して、室温で５分間架橋結合させた。
【００５３】
０．１％ＧＡ（＝１０ｍＭ）（Ｍｅｒｃｋ、Ｄａｒｍｓｔａｄｔ、Ｇｅｒｍａｎｙ ）
をデキストラン（２０％）溶液に溶かして準備した。ＧＡを鋳型上で乾燥された羊膜の体積の１／２だけチャンバー部に満たし、羊膜を載せた鋳型のボディ部と結合して、室温で５分間架橋させた。
【００５４】
架橋剤が含まれた溶液をチャンバーから除去し、１％ＮａＢＨ４／ＥｔＯＨ溶液をチャンバーに１／２だけ満たした後、室温で１分間反応させた。架橋結合処理された羊膜の直径が１８〜２２ｍｍになるようにコンタクトレンズ型に切断し、コンタクトレンズ型に切断された架橋結合処理された羊膜を０．２ＭグリシンＰＢＳで数回洗浄した。最終産物であるコンタクトレンズ型で切断する際、コンタクトレンズ型羊膜ドレッシングの端から中心部までの距離１／３地点が架橋され、固定され、中心部までの残りの２／３地点は、未固定の形になるように切断した。製作された羊膜は、グリセロール（ｇｌｙｃｅｒｏｌ）と組織培養液であるＤＭＥＭ（ｄｕｌｃｅｃｃｏ’ｓ  ｍｏｄｉｆｉｅｄ  ｅａｇｌｅ  ｍｅｄｉｕｍ、ｐｈｅｎｏｌ  ｒｅｄ  ｆｒｅｅ）が１：１で混合された保存液で−８０℃で冷凍保存（ｃｒｙｐｒｅｓｅｒｖｅｄ）する方法と、凍結乾燥（ｌｙｏｐｈｉｌｉｚｅｄ）方式の処理を経た後、常温保管の２つの方式を使用した。製造されたＧＡ及びＤＡＳ処理された部分架橋されたコンタクトレンズ型羊膜ドレッシングを、図２及び図３に示した。
【００５５】
実施例２．
実施例１にて製造されたコンタクトレンズ型羊膜ドレッシングの物性を確認する実験を行った。
【００５６】
２.１．羊膜の厚さ及び透明度の測定
羊膜の厚さの測定は、浦項工科大学で行われた。羊膜をスライドグラス上に載せ、Ｓｍａｒｔ  Ｄｒｏｐ（Ｆｅｍｔｏｂｉｏｍｅｄ、Ｋｏｒｅａ）機器を利用して、側面から写真撮影した後、１  ｐｉｘｅｌ当たりの長さで羊膜断面の厚さを計算する方法を使用した。比較対照群として架橋剤が未処理された正常羊膜を用いており、実験群としてＧＡ、ＤＡＳ架橋処理された羊膜を用いた。厚さを測定した結果を図４に示した。
【００５７】
図４に示すように、架橋剤が未処理された羊膜の厚さは７３．１２ｕｍと示され、ＧＡ及びＤＡＳ処理で部分架橋された羊膜の厚さは、それぞれ３６．３６ｕｍ、５３．４６ｕｍの厚さが示された。これらの結果は、架橋剤処理による部分架橋により、厚さが薄くなることを意味する。
【００５８】
透明度は、羊膜の吸光度を測定した後、式（Ａｂｓｏｒｂａｎｃｅ＝−ｌｏｇ（Ｔｒａｎｓｍｉｔｔａｎｃｅ（％））／１００ ）を使用して計算した。架橋処理した羊膜と、
架橋処理していない羊膜を９６ ｗｅｌｌ  ｐｌａｔｅのｗｅｌｌ大きさに適するように
ｂｉｏｐｓｙ  ｐｕｎｃｈで切除して入れ、水分を十分に除去してからｍｉｃｒｏｐｌａｔｅ  ｒｅａｄｅｒ（Ｂｉｏｔｅｋ、Ｗｉｎｏｏｓｋｉ、ＵＳＡ）を用いて、３００ｎｍ〜７００ｎｍ（１０ｎｍ単位）の波長を読み込んで、吸光度を測定した。前記の式を使用
して吸光度を透明度に変え、羊膜の透明度を測定し、特に５５０ｎｍの波長での透明度を比較分析した。透明度を測定した結果を図５に示した。
【００５９】
図５に示すように、架橋剤が未処理された羊膜の含水前とＤＡＳ含水前の処理が最も高い透明度を示したが、統計的に有意性はないことが分かった。これらの結果は、ＤＡＳ及びＧＡ処理による部分硬化時、透明度には影響を与えないことを示す。
【００６０】
２.２．引張強度の測定
羊膜の引張強度の測定は、浦項工科大学の研究室の協力を得て進められた。５ｍｍＸ１５ｍｍ角に羊膜を切った上、両端をクリップで固定してから引張強度測定装置（自己実験装置、分解能：０．１Ｎ）を使用して、一定の力で双方向に引き伸ばした後、引き伸ばし地点から羊膜が切れる瞬間までの値を測定し、時間当たりの力で記録した。これらの結果を図６に示した。
【００６１】
図６に示すように、架橋剤の種類に応じて機械的特性が変化され、ＧＡ処理によって部分硬化された羊膜とＤＡＳ処理により部分硬化された羊膜が架橋剤未処理の正常羊膜よりも弾性系数と引張強度が増加することを確認した。ＧＡ処理された部分硬化羊膜は、引張強度が約４倍増加しており、ＤＡＳ処理された部分硬化羊膜は引張強度が約３倍増加した。これらの結果は、架橋過程を経た部分硬化羊膜が未処理の正常羊膜よりも物理的強度が著しく増加したことを示す結果である。
【００６２】
２.３．細胞生存率の測定
コンタクトレンズで角膜に着用するためには、ヒトの角膜に毒性を示さない必要があり、ヒトの角膜で一次培養したヒト角膜上皮細胞（ｈｕｍａｎ ｃｏｒｎｅａ  ｅｐｉｔｈ
ｅｌｉａｌ  ｃｅｌｌ、ＨＣＥＣ）を用いて細胞生存率を確認した。まず、羊膜をコラーゲン１型がコーティングされたディッシュ上に載せ、正常に付着するように軽く乾かした後、ＨＣＥＣをディッシュに分注し、３７℃、５％ＣＯ２培養器で４８時間培養した。Ｌｉｖｅ ａｎｄ  Ｄｅａｄ  ｃｅｌｌ  Ａｓｓａｙ（Ａｂｃａｍ、Ｃａｍｂｒｉｄｇｅ、
ＵＫ）を用いて細胞生存率を確認した。５００ｕｍＸ５００ｕｍ領域内の細胞を５回繰り返して係数し、羊膜に付着して生存する細胞の割合を調査し、その結果を図７に示した。
【００６３】
図７に示すように、ＤＡＳに部分硬化された羊膜実験群は、未処理の正常羊膜に比して付着細胞数及び比率で統計的に差異を示さないので、生体適合性が非常に優れていることを確認した。
【００６４】
２.４．組織学的分析
一枚の羊膜は、厚さが薄すぎて分析が難しかったので、羊膜を３枚重ねて固定し、Ｔｉｓｓｕｅ−Ｔｅｋ ＯＣＴ  ｃｏｍｐｏｕｎｄ（Ｓａｋｕｒａ  Ｆｉｎｅｔｅｋ  Ｅｕｒ
ｏｐｅ、Ｚｏｅｔｅｒｗｏｕｄｅｍ、ＮＬ）に浸した。試験片を７ｕｍの厚さに切り、ＳｕｐｅｒＦｒｏｓｔ  Ｐｌｕｓ  Ｍｉｃｒｏｓｃｏｐｅ  ｓｌｉｄｅｓ（Ｆｉｓｈｅｒ  Ｓｃｉｅｎｔｉｆｉｃ）に載せ、室温で３０分間乾燥させた後、９５％ＥｔＯＨで５分間スライドに固定させ、ヘマトキシリン−エオシン染色した後、光学顕微鏡を用いて観察した。基底膜構成のタンパク質であるコラーゲンＩＶ型は、免疫染色を通じて確認した。スライドに付着した組織をＰＢＳで洗浄し、１％ＢＳＡが含まれたブロッキング溶液に１時間反応させ、非−特異的な反応を抑制した。一次抗体は、抗−コラーゲンＩＶ型（１：２００、Ａｂｃａｍ、Ｃａｍｂｒｉｄｇｅ、ＵＫ）を使用しており、４℃で一晩反応させた。一次抗体の洗浄後、Ａｌｅｘａ−４８８が結合されたａｎｔｉ −ｒａｂｂｉｔ（１：
２００、Ａｂｃａｍ、Ｃａｍｂｒｉｄｇｅ、ＵＫ）を二次抗体として使用して、室温で１時間反応させた。核染色は、ＤＡＰＩ（４’、６−ｄｉａｍｉｄｉｎｏ−２−ｐｈｅｎｙｌｉｎｄｏｌ）を用いて対比染色し、その結果を図８に示した。
【００６５】
図８に示すように、未処理の正常羊膜と比較して、ＤＡＳまたはＧＡで部分硬化された羊膜でもピンク色で表示される細胞が減少されず、コラーゲンＩＶ型が減少されていないことを確認し、特にＤＡＳで部分硬化された羊膜からは細胞とコラーゲンＩＶ型が明らかに維持されることを確認した。
【００６６】
２.５．成長因子分析
本願発明の方法に基づいて部分架橋処理した羊膜と、処理していない羊膜をそれぞれ凍結乾燥して粉末を得、培養液は、羊膜を細胞培養皿に塗布した上、血清を含まない培地で２４時間以上培養して得た。粉末状態の試料と培養液のタンパク質含有量を測定した後、各試料に含まれた成長因子を分析した。Ｈｕｍａｎ  Ｇｒｏｗｔｈ  Ｆａｃｔｏｒ  Ａｒｒａｙ Ｑ１（Ｒａｙｂｉｏｔｅｃｈ、Ｎｏｒｃｒｏｓｓ、ＧＡ、ＵＳＡ）を用いて、Ｒ
ａｙｂｉｏｔｅｃｈ社から提供される分析ツールを利用して、スタンダードカーブを作成し、濃度を測定した。
【００６７】
全体硬化されたコンタクトレンズ型羊膜との比較には、ＤＡＳを架橋剤として全体硬化されたコンタクトレンズ型羊膜を製造し、成長因子の発現を比較した。全体硬化されたコンタクトレンズ型羊膜は、実施例１と同様の方法で製造するが、ＤＡＳを乾燥させた羊膜体積と同様にチャンバー部に満たし、羊膜を載せた鋳型のボディ部と結合することにより、全体の羊膜がＤＡＳと接触するように準備した後、室温で５分間架橋結合させて製造した。
【００６８】
多様な成長因子の分泌量を測定し、培養液の状態で測定した結果を図９に、凍結乾燥粉末の状態で測定した結果を図１０に示した。
【００６９】
図９に示すように、ＤＡＳに部分硬化された羊膜（ＤＡＳ  ｐａｒｔｉａｌ  ＡＭ）、ＧＡで部分硬化された羊膜（ＧＡ  ｐａｒｔｉａｌ  ＡＭ）は、ＤＡＳに全体硬化されたＡＭと比較してＴＦＧｂ３、ＰＤＧＦ−ＡＡ、ＥＧ−ＶＥＧＦ、ＧＤＮＦ、ＩＧＦＢＰ−４、ＢＭＰ−７、ＮＴ−３、ＮＴ−４などにおいて差がない、又は顕著に優れた成長因子分泌能を示した。
【００７０】
また、図１０に示すように、凍結乾燥粉末の状態で確認した成長因子分泌能の比較実験においても、培養液の状態と似たような結果を確認した。ＤＡＳで部分硬化された羊膜（ＤＡＳ  ｐａｒｔｉａｌ  ＡＭ）、ＧＡで部分硬化された羊膜（ＧＡ  ｐａｒｔｉａｌ  ＡＭ）は、ＤＡＳで全体硬化された羊膜に比してｂＦＧＦ、ＨＧＦ、ＨＢ−ＥＧＦ、ＦＧＦ−７、ＢＤＮＦ、ＥＧ−ＶＥＧＦ、ＧＨ、ＩＧＦ−Ｉ、ＩＧＦＢＰ−６などにおいて同等、又は著しく優れた成長因子分泌能を示した。
【００７１】
これらの結果は、全体硬化された羊膜に比べ、部分硬化された羊膜が優れた成長因子分泌能を有することを示す結果である。
【００７２】
２.６．コラゲナーゼアッセイ
【００７３】
羊膜を眼表面で分解する主な成分であるコラゲナーゼに抵抗性を有すれば、眼表面で分解されず、長い時間留まることができる。したがって、本発明の部分硬化された羊膜がコラゲナーゼを処理しても、容易に分解されない抵抗性を有するか否かを確認するためにコラゲナーゼアッセイを行った。具体的には、実施例１にて製造されたＤＡＳで部分硬化された羊膜（ＤＡＳ  ｐａｒｔｉａｌ  ＡＭ）、ＧＡで部分硬化された羊膜（ＧＡ  ｐａｒｔｉａｌ  ＡＭ）と比較対照群である正常羊膜をそれぞれ１Ｘ１ｃｍ角を用い、これをｐＨ  ７．５であるＰＢＳ内０．１％コラゲナーゼ溶液（ＥＣ  ３．４．２４．３ 、Ｃｌ
ｏｓｔｒｉｄｉｕｍ  ｈｉｓｔｏｌｙｔｉｃｕｍ；Ｒｏｃｈｅ、Ｍａｎｎｈｅｉｍ、Ｇｅｒｍａｎｙ）が入ったペトリ皿に漬け、室温で観察した。ペトリ皿の下に方眼紙を取り付けて、残りの羊膜の目盛りを数える方式で進行し、計算された値は、百分率で算出し、その結果を図１１に示した。
【００７４】
図１１に示すように、部分硬化された羊膜は、正常羊膜に比して分解酵素に対する抵抗性が増加し、眼表面において比較的長い時間維持されることを確認した。これは眼表面で自然に分解されてなくなる羊膜の特性を約２〜３日遅らし、損傷回復期間を延ばすことができる。また、ＧＡで部分硬化された羊膜は、ＤＡＳで部分硬化された羊膜に比してより大きな抵抗性があることを確認した。
【００７５】
２.７．部分硬化されたコンタクトレンズ型羊膜の上皮回復促進効果
白色家兎を用いて動物実験を行い、すべての実験動物は、実験前に、飼育環境に適応させた。手術用ナイフを利用して、ウサギ眼の全角膜上皮細胞を除去した後、本願発明の実施例に基づいてＤＡＳ処理によって部分硬化された羊膜をウサギ角膜にコンタクトレンズのように着用させ、２４時間観察した。Ｓｏｄｉｕｍ  ｆｌｕｏｒｅｓｃｅｉｎで染色した後、 細隙灯で撮影し、上皮の回復を観察し、上皮が回復されない面積はＩｍａｇｅＪ
プログラムを用いて計算した。ウサギの角膜上皮欠損の比較面積の結果とこれに伴う角膜上皮損傷回復効果を図１２に示した。
【００７６】
図１２に示すように、着用１日経過後、ＤＡＳ処理によって部分硬化された羊膜をコンタクトレンズのように着用したウサギの角膜では、上皮損傷部位が未着用の角膜より６２％水準に減少したことを確認した。これは部分硬化された羊膜をコンタクトレンズのように着用した場合、角膜上皮回復を促進することができることを示す結果である。
【００７７】
前記のように架橋剤を用いて羊膜を部分硬化させて製造されるコンタクトレンズ型羊膜ドレッシングの場合、透明度及び引張強度に優れ、製品の競争力があり、全体硬化された羊膜に比べ生体適合性に優れ、成長因子の分泌能に優れ、角膜上皮を効果的に再生させることができるので、多様な眼疾患、特に角膜損傷患者への治療に有用に活用されることができる。
【図１】
2021523811.tif 000003
【図２】
2021523811.tif 000004
【図３】
2021523811.tif 000005
【図４】
2021523811.tif 000006
【図５】
2021523811.tif 000007
【図６】
2021523811.tif 000008
【図７】
2021523811.tif 000009
【図８】
2021523811.tif 000010
【図９】
2021523811.tif 000011
【図１０】
2021523811.tif 000012
【図１１】
2021523811.tif 000013
【図１２】
2021523811.tif 000014
【国際調査報告】
2021523811.tif 000015
2021523811.tif 000016
2021523811.tif 000017
2021523811.tif 000018
2021523811.tif 000019
2021523811.tif 000020